(57)【要約】【課題】屈折率（ｎｄ）及びアッベ数（νｄ）が所望の範囲内にありながら、光学素子を形成したときの色収差が小さい光学ガラスと、これを用いた光学素子及び精密プレス成形用プリフォームを得る。【解決手段】光学ガラスは、酸化物換算組成のガラス全物質量に対して、モル％でＴｅＯ２成分を４０．０〜８５．０％、及びＰ２Ｏ５成分を１．０〜３０．０％含有し、部分分散比（θｇ，Ｆ）がアッベ数（νｄ）との間で、νｄ≦２５の範囲において（−０．００１６×νｄ＋０．６３４６）≦（θｇ，Ｆ）≦（−０．００５８×νｄ＋０．７５３９）の関係を満たし、νｄ＞２５の範囲において（−０．００２５×νｄ＋０．６５７１）≦（θｇ，Ｆ）≦（−０．００２０×νｄ＋０．６５８９）の関係を満たす。【選択図】なし【特許請求の範囲】
【請求項１】
酸化物換算組成のガラス全物質量に対して、モル％でＴｅＯ２成分を４０．０〜８５．０％、及びＰ２Ｏ５成分を１．０〜３０．０％含有し、部分分散比（θｇ，Ｆ）がアッベ数（νｄ）との間で、νｄ≦２５の範囲において（−０．００１６×νｄ＋０．６３４６）≦（θｇ，Ｆ）≦（−０．００５８×νｄ＋０．７５３９）の関係を満たし、νｄ＞２５の範囲において（−０．００２５×νｄ＋０．６５７１）≦（θｇ，Ｆ）≦（−０．００２０×νｄ＋０．６５８９）の関係を満たす光学ガラス。
【請求項２】
酸化物換算組成のガラス全物質量に対して、モル％で
ＳｉＯ２成分  ０〜３０．０％及び／又は
ＧｅＯ２成分  ０〜３０．０％
の各成分をさらに含有する請求項１記載の光学ガラス。
【請求項３】
酸化物換算組成のガラス全物質量に対する物質量和ＴｅＯ２＋Ｐ２Ｏ５＋ＳｉＯ２＋ＧｅＯ２が４１．０％以上９５．０％未満である請求項２記載の光学ガラス。
【請求項４】
酸化物換算組成の物質量比（Ｐ２Ｏ５＋ＧｅＯ２）／ＴｅＯ２が０．０１以上０．３２以下である請求項２記載の光学ガラス。
【請求項５】
酸化物換算組成のガラス全物質量に対して、モル％で
ＭｇＯ成分  ０〜１５．０％及び／又は
ＣａＯ成分  ０〜２０．０％及び／又は
ＳｒＯ成分  ０〜２０．０％及び／又は
ＢａＯ成分  ０〜２０．０％
の各成分をさらに含有する請求項１記載の光学ガラス。
【請求項６】
酸化物換算組成のガラス全物質量に対する物質量和ＭｇＯ＋ＣａＯ＋ＳｒＯ＋ＢａＯが２０．０％未満である請求項５記載の光学ガラス。
【請求項７】
酸化物換算組成のガラス全物質量に対して、モル％で
Ｌｉ２Ｏ成分  ０〜２５．０％及び／又は
Ｎａ２Ｏ成分  ０〜３０．０％及び／又は
Ｋ２Ｏ成分  ０〜３０．０％及び／又は
Ｃｓ２Ｏ成分  ０〜３０．０％
の各成分をさらに含有する請求項１記載の光学ガラス。
【請求項８】
酸化物換算組成のガラス全物質量に対する物質量和Ｌｉ２Ｏ＋Ｎａ２Ｏ＋Ｋ２Ｏ＋Ｃｓ２Ｏが３０．０％以下である請求項７記載の光学ガラス。
【請求項９】
酸化物換算組成のガラス全物質量に対して、モル％で
Ａｌ２Ｏ３成分  ０〜３０．０％及び／又は
Ｂ２Ｏ３成分  ０〜４０．０％及び／又は
ＺｎＯ成分  ０〜３０．０％及び／又は
ＺｒＯ２成分  ０〜２０．０％及び／又は
Ｔａ２Ｏ５成分  ０〜２０．０％及び／又は
Ｎｂ２Ｏ５成分  ０〜２５．０％及び／又は
ＷＯ３成分  ０〜２５．０％及び／又は
ＴｉＯ２成分  ０〜３０．０％及び／又は
Ｌａ２Ｏ３成分  ０〜２５．０％及び／又は
Ｇｄ２Ｏ３成分  ０〜２５．０％及び／又は
Ｙ２Ｏ３成分  ０〜２０．０％及び／又は
Ｙｂ２Ｏ３成分  ０〜２０．０％及び／又は
Ｓｂ２Ｏ３成分  ０〜１．０％及び／又は
ＣｅＯ２成分  ０〜１．０％及び／又は
Ｂｉ２Ｏ３成分  ０〜２５．０％
の各成分をさらに含有する請求項１記載の光学ガラス。
【請求項１０】
実質的に鉛成分を含有しない請求項１記載の光学ガラス。
【請求項１１】
１．７０以上２．２０以下の屈折率（ｎｄ）を有し、１０以上４０以下のアッベ数（νｄ）を有し、分光透過率が７０％を示す波長（λ７０）が５００ｎｍ以下である請求項１記載の光学ガラス。
【請求項１２】
ガラス転移点（Ｔｇ）と結晶化開始温度（Ｔｘ）との差ΔＴが８０℃以上である請求項１記載の光学ガラス。
【請求項１３】
請求項１から１２のいずれか記載の光学ガラスを精密プレス成形してなる光学素子。
【請求項１４】
請求項１から１２のいずれか記載の光学ガラスからなる精密プレス成形用プリフォーム。
【請求項１５】
請求項１４記載の精密プレス成形用プリフォームを精密プレス成形してなる光学素子。
【発明の詳細な説明】
【技術分野】
【０００１】
本発明は、光学ガラス、光学素子及び精密プレス成形用プリフォームに関する。
【背景技術】
【０００２】
近年、光学系を使用する機器のデジタル化及び高精細化が急速に進んでおり、デジタルカメラ及びビデオカメラ等の撮影機器をはじめ、各種光学機器に用いられるレンズ等の光学素子に対する高精度化、軽量、及び小型化の要求は、ますます強まっている。
【０００３】
このため、光学素子を作製する光学ガラスの中でも特に、光学素子の軽量化及び小型化を図ることが可能な、１．７０以上２．２０以下の高い屈折率（ｎｄ）を有し、１０以上４０以下のアッベ数（νｄ）を有する高屈折率ガラスの需要が非常に高まっている。このような高屈折率ガラスとしては、例えば屈折率（ｎｄ）が１．８以上であり、２０前後のアッベ数を有する光学ガラスとして、特許文献１に代表されるようなテルライトガラスが知られている。
【先行技術文献】
【特許文献】
【０００４】
【特許文献１】特開２００１−１８０９７１号公報
【発明の概要】
【発明が解決しようとする課題】
【０００５】
特許文献１で開示されたガラスは、屈折率が大きい反面で、透過させる光の波長に対しての屈折率の差が大きいものである。そのため、このガラスから形成される光学素子は、色収差が大きい。        
【０００６】
ここで、光学素子の色収差は、部分分散比（θｇ，Ｆ）と密接に関連していることが知られている。ここで、短波長域の部分分散性を表す部分分散比（θｇ，Ｆ）の式（１）に示す。
θｇ，Ｆ＝（ｎｇ−ｎＦ）／（ｎＦ−ｎＣ）・・・・・・（１）
【０００７】
光学ガラスには、短波長域の部分分散性を表す部分分散比（θｇ，Ｆ）とアッベ数（νｄ）との間に、およそ直線的な関係がある。この関係を表す直線は、部分分散比（θｇ，Ｆ）を縦軸に、アッベ数（νｄ）を横軸に採用した直交座標上で、ＮＳＬ７とＰＢＭ２の部分分散比及びアッベ数をプロットした２点を結ぶ直線で表されており、ノーマルラインと呼ばれている（図１参照）。ノーマルラインの基準となるノーマルガラスは光学ガラスメーカーによって異なるが、各社ともほぼ同等の傾きと切片でノーマルガラスを定義している。（ＮＳＬ７とＰＢＭ２は、株式会社オハラ社製の光学ガラスである。ここで、ＰＢＭ２のアッベ数（νｄ）は３６．３、部分分散比（θｇ，Ｆ）は０．５８２８であり、ＮＳＬ７のアッベ数（νｄ）は６０．５、部分分散比（θｇ，Ｆ）は０．５４３６である。）
【０００８】
しかしながら、特に高分散（低アッベ数（νｄ））のガラスでは、ガラスの部分分散比（θｇ，Ｆ）がノーマルラインから離れた値をとる。そのため、このような高分散のガラスを用いて光学素子を作製する場合、光学素子には色収差が生じるため、その色収差を補正する必要が生じる。
【０００９】
本発明は、上記問題点に鑑みてなされたものであって、屈折率（ｎｄ）及びアッベ数（νｄ）が所望の範囲内にありながら、色収差が低減された光学ガラスと、これを用いた光学素子及び精密プレス成形用プリフォームを得ることを目的とする。
【課題を解決するための手段】
【００１０】
本発明者らは、上記課題を解決するために鋭意試験研究を重ねた結果、ＴｅＯ２成分を加えることによってガラスの屈折率が高められること、及び、Ｐ２Ｏ５成分及びＴｅＯ２成分を併用することによってガラスの部分分散比（θｇ，Ｆ）がアッベ数（νｄ）との間で所望の関係を有することを見出し、本発明を完成するに至った。具体的には、本発明は以下のようなものを提供する。
【００１１】
（１）  酸化物換算組成のガラス全物質量に対して、モル％でＴｅＯ２成分を４０．０〜８５．０％、及びＰ２Ｏ５成分を１．０〜３０．０％含有し、部分分散比（θｇ，Ｆ）がアッベ数（νｄ）との間で、νｄ≦２５の範囲において（−０．００１６×νｄ＋０．６３４６）≦（θｇ，Ｆ）≦（−０．００５８×νｄ＋０．７５３９）の関係を満たし、νｄ＞２５の範囲において（−０．００２５×νｄ＋０．６５７１）≦（θｇ，Ｆ）≦（−０．００２０×νｄ＋０．６５８９）の関係を満たす光学ガラス。
【００１２】
（２）    酸化物換算組成のガラス全物質量に対して、モル％で
ＳｉＯ２成分  ０〜３０．０％及び／又は
ＧｅＯ２成分  ０〜３０．０％
の各成分をさらに含有する（１）記載の光学ガラス。
【００１３】
（３）    酸化物換算組成のガラス全物質量に対する物質量和ＴｅＯ２＋Ｐ２Ｏ５＋ＳｉＯ２＋ＧｅＯ２が４１．０％以上９５．０％未満である（２）記載の光学ガラス。
【００１４】
（４）    酸化物換算組成の物質量比（Ｐ２Ｏ５＋ＧｅＯ２）／ＴｅＯ２が０．０１以上０．３２以下である（２）又は（３）記載の光学ガラス。
【００１５】
（５）    酸化物換算組成のガラス全物質量に対して、モル％で
ＭｇＯ成分  ０〜１５．０％及び／又は
ＣａＯ成分  ０〜２０．０％及び／又は
ＳｒＯ成分  ０〜２０．０％及び／又は
ＢａＯ成分  ０〜２０．０％
の各成分をさらに含有する（１）から（４）のいずれか記載の光学ガラス。
【００１６】
（６）    酸化物換算組成のガラス全物質量に対する物質量和ＭｇＯ＋ＣａＯ＋ＳｒＯ＋ＢａＯが２０．０％未満である（５）記載の光学ガラス。
【００１７】
（７）    酸化物換算組成のガラス全物質量に対して、モル％で
Ｌｉ２Ｏ成分  ０〜２５．０％及び／又は
Ｎａ２Ｏ成分  ０〜３０．０％及び／又は
Ｋ２Ｏ成分  ０〜３０．０％及び／又は
Ｃｓ２Ｏ成分  ０〜３０．０％
の各成分をさらに含有する（１）から（６）のいずれか記載の光学ガラス。
【００１８】
（８）    酸化物換算組成のガラス全物質量に対する物質量和Ｌｉ２Ｏ＋Ｎａ２Ｏ＋Ｋ２Ｏ＋Ｃｓ２Ｏが３０．０％以下である（７）記載の光学ガラス。
【００１９】
（９）    酸化物換算組成のガラス全物質量に対して、モル％で
Ａｌ２Ｏ３成分  ０〜３０．０％及び／又は
Ｂ２Ｏ３成分  ０〜４０．０％及び／又は
ＺｎＯ成分  ０〜３０．０％及び／又は
ＺｒＯ２成分  ０〜２０．０％及び／又は
Ｔａ２Ｏ５成分  ０〜２０．０％及び／又は
Ｎｂ２Ｏ５成分  ０〜２５．０％及び／又は
ＷＯ３成分  ０〜２５．０％及び／又は
ＴｉＯ２成分  ０〜３０．０％及び／又は
Ｌａ２Ｏ３成分  ０〜２５．０％及び／又は
Ｇｄ２Ｏ３成分  ０〜２５．０％及び／又は
Ｙ２Ｏ３成分  ０〜２０．０％及び／又は
Ｙｂ２Ｏ３成分  ０〜２０．０％及び／又は
Ｓｂ２Ｏ３成分  ０〜１．０％及び／又は
ＣｅＯ２成分  ０〜１．０％及び／又は
Ｂｉ２Ｏ３成分  ０〜２５．０％
の各成分をさらに含有する（１）から（８）のいずれか記載の光学ガラス。
【００２０】
（１０）    実質的に鉛成分を含有しない（１）から（９）のいずれか記載の光学ガラス。
【００２１】
（１１）    １．７０以上２．２０以下の屈折率（ｎｄ）を有し、１０以上４０以下のアッベ数（νｄ）を有し、分光透過率が７０％を示す波長（λ７０）が５００ｎｍ以下である（１）から（１０）のいずれか記載の光学ガラス。
【００２２】
（１２）    ガラス転移点（Ｔｇ）と結晶化開始温度（Ｔｘ）との差ΔＴが８０℃以上である（１）から（１１）のいずれか記載の光学ガラス。
【００２３】
（１３）    （１）から（１２）のいずれか記載の光学ガラスを精密プレス成形してなる光学素子。
【００２４】
（１４）    （１）から（１２）のいずれか記載の光学ガラスからなる精密プレス成形用プリフォーム。
【００２５】
（１５）    （１４）記載の精密プレス成形用プリフォームを精密プレス成形してなる光学素子。
【発明の効果】
【００２６】
本発明によれば、ＴｅＯ２成分を加えることによって、ガラスの屈折率が高められる。また、Ｐ２Ｏ５成分及びＴｅＯ２成分を併用することによって、ガラスの部分分散比（θｇ，Ｆ）がアッベ数（νｄ）との間で所望の関係を有し、異常部分分散が小さくなる。そのため、屈折率（ｎｄ）及びアッベ数（νｄ）が所望の範囲内にありながら、色収差が低減された光学ガラスと、これを用いた光学素子及び精密プレス成形用プリフォームを得ることができる。
【図面の簡単な説明】
【００２７】
【図１】部分分散比（θｇ，Ｆ）が縦軸でありアッベ数（νｄ）が横軸である直交座標に表されるノーマルラインを示す図である。
【図２】本願の実施例のガラスについての部分分散比（θｇ，Ｆ）とアッベ数（νｄ）との関係を示す図である。
【発明を実施するための形態】
【００２８】
本発明の光学ガラスは、酸化物換算組成のガラス全物質量に対して、モル％でＴｅＯ２成分を４０．０〜８５．０％、及びＰ２Ｏ５成分を１．０〜３０．０％含有し、部分分散比（θｇ，Ｆ）がアッベ数（νｄ）との間で、νｄ≦２５の範囲において（−０．００１６×νｄ＋０．６３４６）≦（θｇ，Ｆ）≦（−０．００５８×νｄ＋０．７５３９）の関係を満たし、νｄ＞２５の範囲において（−０．００２５×νｄ＋０．６５７１）≦（θｇ，Ｆ）≦（−０．００２０×νｄ＋０．６５８９）の関係を満たす。ＴｅＯ２成分を加えることによって、ガラスの屈折率が高められる。また、Ｐ２Ｏ５成分及びＴｅＯ２成分を併用することによって、ガラスの部分分散比（θｇ，Ｆ）がアッベ数（νｄ）との間で所望の関係を有することで、異常部分分散が小さくなる。また、Ｐ２Ｏ５成分及びＴｅＯ２成分を併用することによって、ガラス転移点（Ｔｇ）と結晶化開始温度（Ｔｘ）との差ΔＴが大きくなる。また、ＴｅＯ２成分をＰ２Ｏ５成分と併用し、ＴｅＯ２成分及びＰ２Ｏ５成分の含有率を上記範囲内に抑えることによって、ガラスの可視光に対する透明性が高められる。従って、屈折率（ｎｄ）及びアッベ数（νｄ）が所望の範囲内にありながら、色収差が小さく、耐失透性が大きく、且つ着色が少ない光学ガラスを得ることができる。
【００２９】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３０】
［ガラス成分］
本発明の光学ガラスを構成する各成分の組成範囲を以下に述べる。本明細書中において特に断りがない場合、各成分の含有率は、全て酸化物換算組成のガラス全物質量に対するモル％で表示されるものとする。ここで、「酸化物換算組成」とは、本発明のガラス構成成分の原料として使用される酸化物、複合塩及び金属弗化物等が溶融時に全て分解され酸化物へ変化すると仮定した場合に、当該生成酸化物の総物質量を１００モル％として、ガラス中に含有される各成分を表記した組成である。
【００３１】
＜必須成分、任意成分について＞
ＴｅＯ２成分は、ガラスの屈折率を高める成分である。特に、ＴｅＯ２成分の含有率を４０．０％以上にすることで、所望の屈折率を得易くすることができる。一方、ＴｅＯ２成分の含有率を８５．０％以下にすることで、ガラスの部分分散比（θｇ，Ｆ）を低くすることができる。従って、酸化物換算組成のガラス全物質量に対するＴｅＯ２成分の含有率は、好ましくは４０．０％を下限とし、より好ましくは４５．０％より多くし、最も好ましくは５０．０％より多くする。また、このＴｅＯ２成分の含有率は、好ましくは８５．０％、より好ましくは８３．０％、最も好ましくは８１．０％を上限とする。ＴｅＯ２成分は、原料として例えばＴｅＯ２等を用いてガラス内に含有できる。
【００３２】
Ｐ２Ｏ５成分は、ガラスの網目を構成する成分である。特に、Ｐ２Ｏ５成分の含有率を１．０％以上にすることで、所望の高屈折率及び高分散を得易くすることができる。一方、Ｐ２Ｏ５成分の含有率を３０．０％以下にすることで、ガラスの安定性を高めることにより、ガラスの失透傾向を低減できる。従って、酸化物換算組成のガラス全物質量に対するＰ２Ｏ５成分の含有率は、好ましくは１．０％、より好ましくは１．５％、最も好ましくは２．０％を下限とし、好ましくは３０．０％、より好ましくは２５．０％、最も好ましくは２０．０％を上限とする。Ｐ２Ｏ５成分は、原料として例えばＡｌ（ＰＯ３）３、Ｃａ（ＰＯ３）２、Ｂａ（ＰＯ３）２、ＢＰＯ４、Ｈ３ＰＯ４等を用いてガラス内に含有できる。
【００３３】
ＳｉＯ２成分は、安定なガラス形成を促すことでガラスの失透を低減する成分であるとともに、ガラスの部分分散比［θｇ，Ｆ］を低くする成分であり、本発明の光学ガラス中の任意成分である。特に、ＳｉＯ２成分の含有率を３０．０％以下にすることで、所望のガラスの屈折率を得易くすることができる。従って、酸化物換算組成のガラス全物質量に対するＳｉＯ２成分の含有率は、好ましくは３０．０％、より好ましくは２７．０％、最も好ましくは２５．０％を上限とする。ＳｉＯ２成分は、原料として例えばＳｉＯ２、Ｋ２ＳｉＦ６、Ｎａ２ＳｉＦ６等を用いてガラス内に含有できる。
【００３４】
ＧｅＯ２成分は、ガラスの網目を構成しつつ、ガラスの高屈折率化に寄与する成分であり、本発明の光学ガラス中の任意成分である。特に、ＧｅＯ２成分の含有率を３０．０％以下にすることで、ガラスの材料コストを低減できる。従って、酸化物換算組成のガラス全物質量に対するＧｅＯ２成分の含有率は、好ましくは３０．０％、より好ましくは２７．０％、最も好ましくは２５．０％を上限とする。ＧｅＯ２成分は、原料として例えばＧｅＯ２等を用いてガラス内に含有できる。
【００３５】
本発明の光学ガラスでは、ＴｅＯ２成分、Ｐ２Ｏ５成分、ＳｉＯ２成分、及びＧｅＯ２成分の含有率の物質量和が、４１．０％以上９５．０％未満であることが好ましい。この物質量和を４１．０％以上にすることで、所望の屈折率を得易くすることができる。また、この物質量和を９５．０％未満にすることで、溶融ガラスにおける結晶核の形成及び結晶の成長が低減されると考えられ、且つガラス転移点（Ｔｇ）と結晶化開始温度（Ｔｘ）との差ΔＴが大きくなると考えられる。そのため、ガラスの耐失透性を高めることができる。従って、酸化物換算組成のガラス全物質量に対するＴｅＯ２成分、Ｐ２Ｏ５成分、ＳｉＯ２成分、及びＧｅＯ２成分の含有率の和は、好ましくは４１．０％、より好ましくは４３．０％、最も好ましくは４５．０％を下限とし、好ましくは９５．０％未満とし、より好ましくは９２．０％、最も好ましくは９０．０％を上限とする。
【００３６】
また、本発明の光学ガラスでは、ＴｅＯ２成分の含有率に対する物質量和（Ｐ２Ｏ５＋ＧｅＯ２）の物質量比が、０．０１以上０．３２以下であることが好ましい。この物質量比を０．０１以上にすることで、所望の屈折率を得つつ、ガラス化を容易にすることができる。また、この物質量比を０．３２以下にすることで、ＴｅＯ２成分の還元が抑制されると考えられる。そのため、可視域の波長の光に対するガラスの透明性を高めることができ、ひいてはガラスへの着色を低減できる。従って、ＴｅＯ２成分の含有率に対する（Ｐ２Ｏ５＋ＧｅＯ２）の物質量比は、好ましくは０．０１、より好ましくは０．０５を下限とし、最も好ましくは０．１０より大きい値とする。また、この物質量比は、好ましくは０．３２、より好ましくは０．３１、最も好ましくは０．３０を上限とする。
【００３７】
ＭｇＯ成分は、ガラスの可視域の波長の光に対する透過率を高め、且つガラスの溶解性及び安定性を向上する成分であり、本発明の光学ガラス中の任意成分である。特に、ＭｇＯ成分の含有率を１５．０％以下にすることで、ガラスの安定性を維持し易くすることができる。従って、酸化物換算組成のガラス全物質量に対するＭｇＯ成分の含有率は、好ましくは１５．０％、より好ましくは１２．０％、最も好ましくは１０．０％を上限とする。ＭｇＯ成分は、原料として例えばＭｇＣＯ３、ＭｇＦ２等を用いてガラス内に含有できる。
【００３８】
ＣａＯ成分は、ガラスの可視域の波長の光に対する透過率を高め、且つガラスの溶解性及び安定性を向上する成分であり、本発明の光学ガラス中の任意成分である。特に、ＣａＯ成分の含有率を２０．０％以下にすることで、ガラスの安定性を維持し易くすることができる。従って、酸化物換算組成のガラス全物質量に対するＣａＯ成分の含有率は、好ましくは２０．０％、より好ましくは１７．０％、最も好ましくは１５．０％を上限とする。ＣａＯ成分は、原料として例えばＣａＣＯ３、ＣａＦ２等を用いてガラス内に含有できる。
【００３９】
ＳｒＯ成分は、ガラスの可視域の波長の光に対する透過率を高め、且つガラスの溶解性及び安定性を向上する成分であり、本発明の光学ガラス中の任意成分である。特に、ＳｒＯ成分の含有率を２０．０％以下にすることで、ガラスの安定性を維持し易くすることができる。従って、酸化物換算組成のガラス全物質量に対するＳｒＯ成分の含有率は、好ましくは２０．０％、より好ましくは１７．０％、最も好ましくは１５．０％を上限とする。ＳｒＯ成分は、原料として例えばＳｒ（ＮＯ３）２、ＳｒＦ２等を用いてガラス内に含有できる。
【００４０】
ＢａＯ成分は、ガラスの溶解性及び安定性を向上する成分であり、本発明の光学ガラス中の任意成分である。特に、ＢａＯ成分の含有率を２０．０％以下にすることで、ガラスの安定性を維持し易くすることができる。従って、酸化物換算組成のガラス全物質量に対するＢａＯ成分の含有率は、好ましくは２０．０％、より好ましくは１９．０％、最も好ましくは１７．０％を上限とする。ＢａＯ成分は、原料として例えばＢａＣＯ３、Ｂａ（ＮＯ３）２等を用いてガラス内に含有できる。
【００４１】
本発明の光学ガラスでは、ＲＯ成分（式中、ＲはＭｇ、Ｃａ、Ｓｒ、Ｂａからなる群より選択される１種以上）の含有率の物質量和が、２０．０％未満であることが好ましい。これにより、ガラス転移点（Ｔｇ）と結晶化開始温度（Ｔｘ）との差ΔＴが高められるため、ガラスの耐失透性を高めることができる。従って、酸化物換算組成のガラス全物質量に対するＲＯ成分の含有率の和は、好ましくは２０．０％未満とし、より好ましくは１７．０％、最も好ましくは１５．０％を上限とする。
【００４２】
Ａｌ２Ｏ３成分は、ガラスの耐失透性を高める成分であり、本発明の光学ガラス中の任意成分である。特に、Ａｌ２Ｏ３成分の含有率を３０．０％以下にすることで、所望の屈折率を得易くすることができる。従って、酸化物換算組成のガラス全物質量に対するＡｌ２Ｏ３成分の含有率は、好ましくは３０．０％、より好ましくは２７．０％、最も好ましくは２５．０％を上限とする。Ａｌ２Ｏ３成分は、原料として例えばＡｌ２Ｏ３、Ａｌ（ＯＨ）３、ＡｌＦ３等を用いてガラス内に含有できる。
【００４３】
Ｂ２Ｏ３成分は、ガラスの網目を構成することで、ガラスの耐失透性を高めながらもガラスの均質化を図る成分であるとともに、ガラスの部分分散比［θｇ，Ｆ］を高める成分であり、本発明の光学ガラス中の任意成分である。特に、Ｂ２Ｏ３成分の含有率を４０．０％以下にすることで、所望の屈折率を得易くし、且つガラスの安定性を高めることができる。従って、酸化物換算組成のガラス全物質量に対するＢ２Ｏ３成分の含有率は、好ましくは４０．０％、より好ましくは３０．０％、最も好ましくは２０．０％を上限とする。Ｂ２Ｏ３成分は、原料として例えばＨ３ＢＯ３、Ｎａ２Ｂ４Ｏ７、Ｎａ２Ｂ４Ｏ７・１０Ｈ２Ｏ、ＢＰＯ４等を用いてガラス内に含有できる。
【００４４】
Ｌｉ２Ｏ成分は、ガラスの部分分散比［θｇ，Ｆ］を調整しつつ、ガラスの融点を下げる成分であり、本発明の光学ガラス中の任意成分である。特に、Ｌｉ２Ｏ成分の含有率を２５．０％以下にすることで、ガラスの膨張係数を低減し、精密プレス成形の際のレンズ面の正確な転写を容易にし、且つガラスの耐水性を高めることができる。従って、酸化物換算組成のガラス全物質量に対するＬｉ２Ｏ成分の含有率は、好ましくは２５．０％、より好ましくは２２．０％、最も好ましくは２０．０％を上限とする。Ｌｉ２Ｏ成分は、原料として例えばＬｉ２ＣＯ３、ＬｉＮＯ３、ＬｉＦ等を用いてガラス内に含有できる。
【００４５】
Ｎａ２Ｏ成分は、ガラスの部分分散比［θｇ，Ｆ］を調整しつつ、ガラスの融点を下げる成分であるとともに、ガラスを安定化する成分であり、本発明の光学ガラス中の任意成分である。特に、Ｎａ２Ｏ成分の含有率を３０．０％以下にすることで、ガラスの耐水性を高めることができる。従って、酸化物換算組成のガラス全物質量に対するＮａ２Ｏ成分の含有率は、好ましくは３０．０％、より好ましくは２７．０％、最も好ましくは２５．０％を上限とする。Ｎａ２Ｏ成分は、原料として例えばＮａ２ＣＯ３、ＮａＮＯ３、ＮａＦ、Ｎａ２ＳｉＦ６等を用いてガラス内に含有できる。
【００４６】
Ｋ２Ｏ成分は、ガラスの部分分散比［θｇ，Ｆ］を調整しつつ、ガラスの融点を下げる成分であり、本発明の光学ガラス中の任意成分である。特に、Ｋ２Ｏ成分の含有率を３０．０％以下にすることで、ガラスの耐水性を高めることができる。従って、酸化物換算組成のガラス全物質量に対するＫ２Ｏ成分の含有率は、好ましくは３０．０％、より好ましくは２７．０％、最も好ましくは２５．０％を上限とする。Ｋ２Ｏ成分は、原料として例えばＫ２ＣＯ３、ＫＮＯ３、ＫＦ、ＫＨＦ２、Ｋ２ＳｉＦ６等を用いてガラス内に含有できる。
【００４７】
Ｃｓ２Ｏ成分は、ガラスの部分分散比［θｇ，Ｆ］を調整しつつ、ガラスの融点を下げる成分であり、本発明の光学ガラス中の任意成分である。特に、Ｃｓ２Ｏ成分の含有率を３０．０％以下にすることで、ガラスの耐水性を高めることができる。従って、酸化物換算組成のガラス全物質量に対するＣｓ２Ｏ成分の含有率は、好ましくは３０．０％、より好ましくは２０．０％、最も好ましくは１０．０％を上限とする。Ｃｓ２Ｏ成分は、原料として例えばＣｓ２ＣＯ３、ＣｓＮＯ３等を用いてガラス内に含有できる。
【００４８】
本発明の光学ガラスでは、Ｒｎ２Ｏ成分（式中、ＲｎはＬｉ、Ｎａ、Ｋ、Ｃｓからなる群より選択される１種以上）の含有率の物質量和が、３０．０％以下であることが好ましい。この物質量和を３０．０％以下にすることで、ガラスの耐水性を高めることができる。従って、酸化物換算組成のガラス全物質量に対するＲｎ２Ｏ成分の含有率の物質量和は、好ましくは３０．０％、より好ましくは２５．０％、最も好ましくは２０．０％を上限とする。なお、Ｒｎ２Ｏ成分はいずれも含有しなくとも所望の高分散及び高透過率を有する光学ガラスを得ることは可能であるが、これらの成分から選ばれる少なくとも１種以上の成分の物質量和を０．１％以上にすることで、ガラス転移点（Ｔｇ）が低くなるため、ガラスのプレス成形を容易にできる。従って、酸化物換算組成のガラス全物質量に対するＲｎ２Ｏ成分の含有率の物質量和は、好ましくは０．１％、より好ましくは１．０％を下限とし、最も好ましくは５．０％より大きくする。
【００４９】
ＺｎＯ成分は、ガラスの溶解性及び安定性を向上する成分であり、本発明の光学ガラス中の任意成分である。特に、ＺｎＯ成分の含有率を３０．０％以下にすることで、ガラスの安定性を維持しつつ、ガラス転移点（Ｔｇ）を低くすることができる。従って、酸化物換算組成のガラス全物質量に対するＺｎＯ成分の含有率は、好ましくは３０．０％、より好ましくは２５．０％、最も好ましくは２０．０％を上限とする。ＺｎＯ成分は、原料として例えばＺｎＯ、ＺｎＦ２等を用いてガラス内に含有できる。
【００５０】
ＺｒＯ２成分は、ガラスの屈折率を高め、ガラスを溶融状態から冷却する過程における失透を抑制する成分であり、本発明の光学ガラス中の任意成分である。特に、ＺｒＯ２成分の含有率を２０．０％以下にすることで、ガラスがより低温で溶解し易くなるため、ガラス製造時におけるエネルギー損失を低減できる。従って、酸化物換算組成のガラス全物質量に対するＺｒＯ２成分の含有率は、好ましくは２０．０％、より好ましくは１７．０％、最も好ましくは１５．０％を上限とする。ＺｒＯ２成分は、原料として例えばＺｒＯ２、ＺｒＦ４等を用いてガラス内に含有できる。
【００５１】
Ｔａ２Ｏ５成分は、ガラスの屈折率を高めつつ、ガラスを安定化する成分であり、本発明の光学ガラス中の任意成分である。特に、Ｔａ２Ｏ５成分の含有率を２０．０％以下にすることで、希少鉱物資源であるＴａ２Ｏ５成分の使用量が減るとともに、ガラスがより低温で溶解し易くなるため、ガラスの生産コストを低減できる。従って、酸化物換算組成のガラス全物質量に対するＴａ２Ｏ５成分の含有率は、好ましくは２０．０％、より好ましくは１７．０％、最も好ましくは１５．０％を上限とする。Ｔａ２Ｏ５成分は、原料として例えばＴａ２Ｏ５等を用いてガラス内に含有できる。
【００５２】
Ｎｂ２Ｏ５成分は、ガラスの部分分散比［θｇ，Ｆ］を高め、且つガラスの屈折率及び分散を高める成分であり、本発明の光学ガラス中の任意成分である。特に、Ｎｂ２Ｏ５成分の含有率を２５．０％以下にすることで、ガラスが紫外光にさらされた場合のガラスの着色を低減できる。従って、酸化物換算組成のガラス全物質量に対するＮｂ２Ｏ５成分の含有率は、好ましくは２５．０％、より好ましくは２２．０％、最も好ましくは２０．０％を上限とする。Ｎｂ２Ｏ５成分は、原料として例えばＮｂ２Ｏ５等を用いてガラス内に含有できる。
【００５３】
ＷＯ３成分は、ガラスの部分分散比［θｇ，Ｆ］を高め、且つガラスの屈折率及び分散を高める成分であり、本発明の光学ガラス中の任意成分である。特に、ＷＯ３成分の含有率を２５．０％以下にすることで、ガラスが紫外光にさらされた場合のガラスの着色を低減できる。従って、酸化物換算組成のガラス全物質量に対するＷＯ３成分の含有率は、好ましくは２５．０％、より好ましくは２０．０％、最も好ましくは１５．０％を上限とする。ＷＯ３成分は、原料として例えばＷＯ３等を用いてガラス内に含有できる。
【００５４】
ＴｉＯ２成分は、ガラスの屈折率を高め、ガラスの液相温度を下げる成分であり、本発明の光学ガラス中の任意成分である。特に、ＴｉＯ２成分の含有率を３０．０％以下にすることで、ガラスの失透を低減できる。従って、酸化物換算組成のガラス全物質量に対するＴｉＯ２成分の含有率は、好ましくは３０．０％、より好ましくは２５．０％、最も好ましくは２０．０％を上限とする。ＴｉＯ２成分は、原料として例えばＴｉＯ２等を用いてガラス内に含有できる。
【００５５】
Ｌａ２Ｏ３成分は、ガラスの屈折率を高めつつ、ガラスの分散を調整する成分であり、本発明の光学ガラス中の任意成分である。特に、Ｌａ２Ｏ３成分の含有率を２５．０％以下にすることで、所望の光学定数を維持しつつ、良好な耐失透性を維持し易くすることができる。従って、酸化物換算組成のガラス全物質量に対するＬａ２Ｏ３成分の含有率は、好ましくは２５．０％、より好ましくは２０．０％、最も好ましくは１５．０％を上限とする。Ｌａ２Ｏ３成分は、原料として例えばＬａ２Ｏ３、Ｌａ（ＮＯ３）３・ＸＨ２Ｏ（Ｘは任意の整数）等を用いてガラス内に含有できる。
【００５６】
Ｇｄ２Ｏ３成分は、ガラスの屈折率を高めつつ、ガラスの分散を調整する成分であり、本発明の光学ガラス中の任意成分である。特に、Ｇｄ２Ｏ３成分の含有率を２５．０％以下にすることで、所望の光学定数を維持しつつ、良好な耐失透性を維持し易くすることができる。従って、酸化物換算組成のガラス全物質量に対するＧｄ２Ｏ３成分の含有率は、好ましくは２５．０％、より好ましくは２２．０％、最も好ましくは２０．０％を上限とする。Ｇｄ２Ｏ３成分は、原料として例えばＧｄ２Ｏ３、ＧｄＦ３等を用いてガラス内に含有できる。
【００５７】
Ｙ２Ｏ３成分は、ガラスの屈折率を高めつつ、ガラスの分散を調整する成分であり、本発明の光学ガラス中の任意成分である。特に、Ｙ２Ｏ３成分の含有率を２０．０％以下にすることで、所望の光学定数を維持しつつ、良好な耐失透性を維持し易くすることができる。従って、酸化物換算組成のガラス全物質量に対するＹ２Ｏ３成分の含有率は、好ましくは２０．０％、より好ましくは１７．０％、最も好ましくは１５．０％を上限とする。Ｙ２Ｏ３成分は、原料として例えばＹ２Ｏ３、ＹＦ３等を用いてガラス内に含有できる。
【００５８】
Ｙｂ２Ｏ３成分は、ガラスの屈折率を高める成分であり、本発明の光学ガラス中の任意成分である。特に、Ｙｂ２Ｏ３成分の含有率を２０．０％以下にすることで、所望の光学定数を維持しつつ、良好な耐失透性を維持し易くすることができる。従って、酸化物換算組成のガラス全物質量に対するＹｂ２Ｏ３成分の含有率は、好ましくは２０．０％、より好ましくは１７．０％、最も好ましくは１５．０％を上限とする。Ｙｂ２Ｏ３成分は、原料として例えばＹｂ２Ｏ３等を用いてガラス内に含有できる。
【００５９】
Ｓｂ２Ｏ３成分は、ガラスの脱泡を促進する成分であり、本発明の光学ガラス中の任意成分である。特に、Ｓｂ２Ｏ３成分の含有率を１．０％以下にすることで、ガラス溶融時における過度の発泡を生じ難くすることができ、且つＳｂ２Ｏ３成分を溶解設備（特にＰｔ等の貴金属）と合金化し難くすることができる。従って、酸化物換算組成のガラス全物質量に対するＳｂ２Ｏ３成分の含有率は、好ましくは１．０％、より好ましくは０．９％、最も好ましくは０．８％を上限とする。Ｓｂ２Ｏ３成分は、原料として例えばＳｂ２Ｏ３、Ｓｂ２Ｏ５、Ｎａ２Ｈ２Ｓｂ２Ｏ７・５Ｈ２Ｏ等を用いてガラス内に含有できる。
【００６０】
ＣｅＯ２成分は、ガラスの清澄に効果のある成分であり、本発明の光学ガラス中の任意成分である。特に、ＣｅＯ２成分の含有率を１．０％以下にすることで、内部品質の良好な光学ガラスを得ることができる。従って、酸化物換算組成のガラス全物質量に対するＣｅＯ２成分の含有率は、好ましくは１．０％、より好ましくは０．９％、最も好ましくは０．８％を上限とする。ＣｅＯ２成分は、原料として例えばＣｅＯ２等を用いてガラス内に含有できる。
【００６１】
なお、ガラスを清澄し脱泡する成分は、上記のＳｂ２Ｏ３成分及びＣｅＯ２成分に限定されるものではなく、ガラス製造の分野における公知の清澄剤及び／又は脱泡剤、或いはそれらの組み合わせを用いることができる。
【００６２】
Ｂｉ２Ｏ３成分は、ガラスの部分分散比［θｇ，Ｆ］を高め、ガラスの屈折率を上げ、ガラスの屈伏温度（Ａｔ）を下げる成分であり、本発明の光学ガラス中の任意成分である。特に、Ｂｉ２Ｏ３成分の含有率を２５．０％以下にすることで、ガラスの安定性を高めることができる。従って、酸化物換算組成のガラス全物質量に対するＢｉ２Ｏ３成分の含有率は、好ましくは２５．０％、より好ましくは２２．０％、最も好ましくは２０．０％を上限とする。Ｂｉ２Ｏ３成分は、原料として例えばＢｉ２Ｏ３等を用いてガラス内に含有できる。
【００６３】
＜含有すべきでない成分について＞
次に、本発明の光学ガラスに含有すべきでない成分、及び含有することが好ましくない成分について説明する。
【００６４】
他の成分は、本願発明のガラスの特性を損なわない範囲で、必要に応じて添加できる。ただし、Ｔｉを除く、Ｖ、Ｃｒ、Ｍｎ、Ｆｅ、Ｃｏ、Ｎｉ、Ｃｕ、Ａｇ、Ｍｏ及びＥｒ等の各遷移金属成分は、それぞれを単独又は複合して少量含有した場合でもガラスが着色することで、可視域の特定の波長に吸収を生じる性質がある。そのため、特に可視領域の波長を使用する光学ガラスにおいては、実質的に含まないことが好ましい。
【００６５】
さらに、ＰｂＯ等の鉛化合物及びＡｓ２Ｏ３等のヒ素化合物、並びに、Ｔｈ、Ｃｄ、Ｔｌ、Ｏｓ、Ｂｅ及びＳｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄することができる。
【００６６】
本発明のガラス組成物は、その組成が酸化物換算組成のガラス全物質量に対するモル％で表されているため、直接的に質量％の記載に表せるものではないが、本発明において要求される諸特性を満たすガラス組成物中に存在する各成分の質量％表示による組成は、酸化物換算組成で概ね以下の値をとる。
ＴｅＯ２成分  ４０．０〜９９．０質量％及び
Ｐ２Ｏ５成分  １．０〜３０．０質量％、
並びに
ＳｉＯ２成分  ０〜１３．０質量％及び／又は
ＧｅＯ２成分  ０〜２０．０質量％及び／又は
ＭｇＯ成分  ０〜４．０質量％及び／又は
ＣａＯ成分  ０〜８．０質量％及び／又は
ＳｒＯ成分  ０〜１５．０質量％及び／又は
ＢａＯ成分  ０〜２０．０質量％及び／又は
Ａｌ２Ｏ３成分  ０〜２０．０質量％及び／又は
Ｂ２Ｏ３成分  ０〜２０．０質量％及び／又は
Ｌｉ２Ｏ成分  ０〜５．０質量％及び／又は
Ｎａ２Ｏ成分  ０〜１２．０質量％及び／又は
Ｋ２Ｏ成分  ０〜１８．０質量％及び／又は
Ｃｓ２Ｏ成分  ０〜４０．０質量％及び／又は
ＺｎＯ成分  ０〜１５．０質量％及び／又は
ＺｒＯ２成分  ０〜１５．０質量％及び／又は
Ｔａ２Ｏ５成分  ０〜４０．０質量％及び／又は
Ｎｂ２Ｏ５成分  ０〜３５．０質量％及び／又は
ＷＯ３成分  ０〜３５．０質量％及び／又は
ＴｉＯ２成分  ０〜１５．０質量％及び／又は
Ｌａ２Ｏ３成分  ０〜４０．０質量％及び／又は
Ｇｄ２Ｏ３成分  ０〜４０．０質量％及び／又は
Ｙ２Ｏ３成分  ０〜３０．０質量％及び／又は
Ｙｂ２Ｏ３成分  ０〜３５．０質量％及び／又は
Ｓｂ２Ｏ３成分  ０〜１．０質量％及び／又は
ＣｅＯ２成分  ０〜１．０質量％及び／又は
Ｂｉ２Ｏ３成分  ０〜４０．０質量％
【００６７】
［製造方法］
本発明の光学ガラスは、例えば以下のように作製される。すなわち、上記原料を各成分が所定の含有率の範囲内になるように均一に混合し、作製した混合物を石英坩堝又はアルミナ坩堝に投入して粗溶融した後、金坩堝、白金坩堝、白金合金坩堝又はイリジウム坩堝に入れて７００〜１２００℃の温度範囲で溶融し、攪拌均質化して泡切れ等を行った後、適当な温度に下げてから金型に鋳込み、徐冷することにより作製される。
【００６８】
［物性］
本発明の光学ガラスは、高い屈折率（ｎｄ）を有するとともに、高い分散を有する必要がある。特に、本発明の光学ガラスの屈折率（ｎｄ）は、好ましくは１．７０、より好ましくは１．７５、最も好ましくは１．８０を下限とし、好ましくは２．２０、より好ましくは２．１５、最も好ましくは２．１１を上限とする。また、本発明の光学ガラスのアッベ数（νｄ）は、好ましくは１０、より好ましくは１２、最も好ましくは１５を下限とし、好ましくは４０、より好ましくは３５、最も好ましくは３０を上限とする。これらにより、光学設計の自由度が広がり、さらに素子の薄型化を図っても大きな光の屈折量を得ることができる。
【００６９】
また、本発明の光学ガラスは、部分分散比（θｇ，Ｆ）がノーマルラインに近い必要がある。より具体的には、本発明の光学ガラスの部分分散比（θｇ，Ｆ）は、アッベ数（νｄ）との間で、νｄ≦２５の範囲において（−０．００１６×νｄ＋０．６３４６）≦（θｇ，Ｆ）≦（−０．００５８×νｄ＋０．７５３９）の関係を満たし、且つ、νｄ＞２５の範囲において（−０．００２５×νｄ＋０．６５７１）≦（θｇ，Ｆ）≦（−０．００２０×νｄ＋０．６５８９）の関係を満たす。これにより、高分散を有しながらも部分分散比（θｇ，Ｆ）とアッベ数（νｄ）とのプロットの位置が図１のノーマルライン（Ｎｏｒｍａｌ  Ｌｉｎｅ）に近付けられる。そのため、この光学ガラスを用いた光学素子による色収差が低減されることが推論できる。ここで、νｄ≦２５における光学ガラスの部分分散比（θｇ，Ｆ）は、好ましくは（−０．００１６×νｄ＋０．６３４６）、より好ましくは（−０．００１６×νｄ＋０．６３６６）、最も好ましくは（−０．００１６×νｄ＋０．６３８６）を下限とし、好ましくは（−０．００５８×νｄ＋０．７５３９）、より好ましくは（−０．００５８×νｄ＋０．７５１９）、最も好ましくは（−０．００５８×νｄ＋０．７５０９）を上限とする。また、νｄ＞２５における光学ガラスの部分分散比（θｇ，Ｆ）は、好ましくは（−０．００２５×νｄ＋０．６５７１）、より好ましくは（−０．００２５×νｄ＋０．６５９１）、最も好ましくは（−０．００２５×νｄ＋０．６６１１）を下限とし、好ましくは（−０．００２０×νｄ＋０．６５８９）、より好ましくは（−０．００２０×νｄ＋０．６５６９）、最も好ましくは（−０．００２０×νｄ＋０．６５５９）を上限とする。なお、特にアッベ数（νｄ）が小さい領域では、一般的なガラスの部分分散比（θｇ，Ｆ）がノーマルラインよりも高い値にあるため、一般的なガラスの部分分散比（θｇ，Ｆ）とアッベ数（νｄ）の関係は曲線（図２では右上がりの曲線）で表される。しかしながら、この曲線の近似が困難であるため、本発明では、一般的なガラスよりも部分分散比（θｇ，Ｆ）が低いことを、νｄ＝２５を境に異なった傾きを有する直線を用いて表した。
【００７０】
また、本発明の光学ガラスは、できるだけ高い熱的安定性を有する必要がある。特に、本発明の光学ガラスでは、ガラス転移点（Ｔｇ）と結晶化開始温度（Ｔｘ）との差ΔＴは、好ましくは８０℃、より好ましくは８５℃、最も好ましくは９０℃を下限とする。これにより、本発明の光学ガラスを用いて精密プレス成形用プリフォーム等のプリフォーム材を作製し、これを加熱軟化して光学素子を作製しても、ガラスの結晶化による失透をはじめとした、光学素子の光学特性への影響を低減できる。
【００７１】
また、本発明の光学ガラスは、着色が少ない必要がある。特に、本発明の光学ガラスは、着色をガラスの透過率で表した場合、厚み１０ｍｍのサンプルで分光透過率７０％を示す波長（λ７０）が５００ｎｍ以下であり、より好ましくは４８０ｎｍ以下であり、最も好ましくは４７０ｎｍ以下である。また、本発明の光学ガラスは、厚み１０ｍｍのサンプルで分光透過率５％を示す波長（λ５）が４５０ｎｍ以下であり、より好ましくは４２０ｎｍ以下であり、最も好ましくは４００ｎｍ以下である。これにより、ガラスの吸収端が紫外領域の近傍に位置するようになることで、可視域におけるガラスの透明性が高められる。そのため、この光学ガラスをレンズ等の光学素子の材料として用いることができる。
【００７２】
［プリフォーム及び光学素子］
本発明の光学ガラスは、様々な光学素子及び光学設計に有用であるが、その中でも特に、レンズ、プリズム及びミラー等のように、ガラス内に可視光を透過させる光学素子の用途に用いることが好ましい。これにより、この光学ガラスを用いた光学素子の色収差が低減される。そのため、この光学素子をカメラ及びプロジェクタ等の光学機器の用途に用いたときに、異なる部分分散比（θｇ，Ｆ）を有する光学素子による補正を行わなくとも、高精細且つ高精度な結像特性を実現できる。ここで、本発明の光学ガラスからなる光学素子を作製するには、切削加工及び研磨加工を省略することが可能である。そのため、溶融状態のガラスを白金等の流出パイプの流出口から滴下して球状等の精密プレス成形用プリフォームを作製し、この精密プレス成形用プリフォームに対して精密プレス成形を行うことが好ましい。
【実施例】
【００７３】
本発明の実施例（Ｎｏ．１〜Ｎｏ．１０）及び比較例（Ｎｏ．１〜Ｎｏ．２）の組成、及び、これらのガラスの屈折率（ｎｄ）、アッベ数（νｄ）、部分分散比（θｇ，Ｆ）、ガラス転移点（Ｔｇ）、結晶化開始温度（Ｔｘ）、ガラス転移点と結晶化開始温度との差（ΔＴ）、並びに、分光透過率が７０％及び５％を示す波長（λ７０、λ５）の結果を表１及び表２に示す。また、実施例（Ｎｏ．１〜Ｎｏ．１０）及び比較例（Ｎｏ．１〜Ｎｏ．２）のガラスにおける、アッベ数（νｄ）及び部分分散比（θｇ，Ｆ）の関係を図２に示す。なお、以下の実施例はあくまで例示の目的であり、これらの実施例のみ限定されるものではない。
【００７４】
本発明の実施例（Ｎｏ．１〜Ｎｏ．１０）の光学ガラス及び比較例（Ｎｏ．１〜Ｎｏ．２）のガラスは、いずれも各成分の原料として各々相当する酸化物、水酸化物、炭酸塩、硝酸塩、弗化物、水酸化物及びメタ燐酸化合物等の、通常の光学ガラスに使用される高純度原料を選定し、表１及び表２に示した各実施例の組成の割合になるように秤量して均一に混合した後、石英坩堝又は白金坩堝に投入し、ガラス組成の熔融難易度に応じて電気炉で７００〜１２００℃の温度範囲で溶融し、攪拌均質化してから金型に鋳込み、徐冷することで作製した。
【００７５】
ここで、実施例（Ｎｏ．１〜Ｎｏ．１０）の光学ガラス及び参考例（Ｎｏ．１）のガラスの屈折率（ｎｄ）、アッベ数（νｄ）、及び部分分散比（θｇ，Ｆ）は、日本光学硝子工業会規格ＪＯＧＩＳ０１―２００３に基づいて測定した。そして、求められたアッベ数（νｄ）及び部分分散比（θｇ，Ｆ）の値について、関係式（θｇ，Ｆ）＝−ａ×νｄ＋ｂにおける、傾きａが０．００１６、０．００２０、０．００２５及び０．００５８のときの切片ｂを求めた。なお、本測定に用いたガラスとして、アニール条件は徐冷降下速度を−２５℃／ｈｒとして、徐冷炉にて処理を行ったものを用いた。
【００７６】
また、実施例（Ｎｏ．１〜Ｎｏ．１０）の光学ガラス及び比較例（Ｎｏ．１〜Ｎｏ．２）のガラスのΔＴは、示差熱測定装置（ネッチゲレテバウ社（ＮＥＴＺＳＣＨ  Ｇｅｒａｔｅｂａｕ  ＧｍｂＨ）製  ＳＴＡ  ４０９  ＣＤ）を用いて測定した、ガラス転移点（Ｔｇ）と結晶化開始温度（Ｔｘ）との差より求めた。このときのサンプル粒度は４２５〜６００μｍとし、昇温速度は１０℃／ｍｉｎとした。
【００７７】
また、実施例（Ｎｏ．１〜Ｎｏ．１０）の光学ガラス及び比較例（Ｎｏ．１〜Ｎｏ．２）のガラスの透過率は、日本光学硝子工業会規格ＪＯＧＩＳ０２に準じて測定した。なお、本発明においては、ガラスの透過率を測定することで、ガラスの着色の有無と着色の程度を求めた。具体的には、厚さ１０±０．１ｍｍの対面平行研磨品をＪＩＳＺ８７２２に準じ、２００〜８００ｎｍの分光透過率を測定し、λ７０（透過率７０％時の波長）とλ５（透過率５％時の波長）を求めた。
【００７８】
【表１】
2010195674.tif 000002
【００７９】
【表２】
2010195674.tif 000003
【００８０】
表１及び表２に表されるように、本発明の実施例の光学ガラスは、いずれもアッベ数（νｄ）が１０以上、より詳細には１５以上であるとともに、このアッベ数（νｄ）は４０以下、より詳細には２３以下であり、所望の範囲内であった。
【００８１】
また、本発明の実施例の光学ガラスは、図２に示すように、部分分散比（θｇ，Ｆ）がアッベ数（νｄ）との関係において、いずれも（−０．００１６×νｄ＋０．６３４６）以上、より詳細には（−０．００１６×νｄ＋０．６３８６）以上であるとともに、この部分分散比（θｇ，Ｆ）は（−０．００５８×νｄ＋０．７５３９）以下、より詳細には（−０．００５８×νｄ＋０．７５１９）以下であり、所望の範囲内であった。一方、比較例（Ｎｏ．２）のガラスは、νｄ＞２５でありながら、部分分散比（θｇ，Ｆ）は（−０．００２０×νｄ＋０．６５８９）を超えていた。このため、本発明の実施例の光学ガラスは、比較例（Ｎｏ．２）のガラスに比べて部分分散比（θｇ，Ｆ）がノーマルラインに近く、色収差が小さいことが明らかになった。
【００８２】
また、本発明の実施例の光学ガラスは、いずれも屈折率（ｎｄ）が１．７０以上、より詳細には１．８０以上であるとともに、この屈折率（ｎｄ）は２．２０以下、より詳細には２．１１以下であり、所望の範囲内であった。特に、実施例（Ｎｏ．１〜Ｎｏ．１０）の光学ガラスは、屈折率（ｎｄ）が１．９１以上であり、比較例（Ｎｏ．２）に比べて高い屈折率（ｎｄ）を有することが明らかになった。
【００８３】
また、本発明の実施例の光学ガラスは、いずれもλ７０（透過率７０％時の波長）が５００ｎｍ以下、より詳細には４６０ｎｍ以下であった。一方で、比較例のガラスは、光の透過性が悪かったため、λ７０が測定できなかった。また、本発明の実施例の光学ガラスは、λ５（透過率５％時の波長）が４５０ｎｍ以下、より詳細には４１０ｎｍ以下であった。特に、本発明の実施例（Ｎｏ．１〜Ｎｏ．７）の光学ガラスは、λ５が３９０ｎｍ以下であり、比較例のガラスに比べてλ５が短波長側にあった。このため、本発明の実施例（Ｎｏ．１〜Ｎｏ．７）の光学ガラスは、比較例のガラスに比べて着色し難いことが明らかになった。
【００８４】
また、本発明の実施例の光学ガラスは、いずれもガラス転移点（Ｔｇ）と結晶化開始温度（Ｔｘ）との差ΔＴが８０℃以上、より詳細には８５℃以上であった。一方で、比較例のガラスは、いずれもΔＴが８０℃未満であった。このため、本発明の実施例の光学ガラスは、比較例のガラスに比べて熱的安定性が高いことが明らかになった。
【００８５】
従って、本発明の実施例の光学ガラスは、屈折率（ｎｄ）及びアッベ数（νｄ）が所望の範囲内にありながら、色収差が小さく、且つ、溶融状態からガラスを形成したときの耐失透性が高く、可視域での透明性が高いことが明らかになった。
【００８６】
さらに、本発明の実施例の光学ガラスを用いて、研磨加工用プリフォームを形成した後で研削及び研磨を行い、レンズ及びプリズムの形状に加工した。また、本発明の実施例の光学ガラスを用いて、精密プレス成形用プリフォームを形成し、精密プレス成形用プリフォームを精密プレス成形加工してレンズ及びプリズムの形状に加工した。いずれの場合も、様々なレンズ及びプリズムの形状に加工できた。
【００８７】
以上、本発明を例示の目的で詳細に説明したが、本実施例はあくまで例示の目的のみであって、本発明の思想及び範囲を逸脱することなく多くの改変を当業者により成し得ることが理解されよう。
【図１】
2010195674.tif 000004
【図２】
2010195674.tif 000005